(57)【要約】  本発明は、酸化的脱水素化反応用触媒の製造方法及びそれを用いた酸化的脱水素化方法に関し、より詳細には、共沈法で酸化的脱水素化反応用触媒を製造するとき、特定の時点で非活性ガス又はエアー（ａｉｒ）を供給する工程を含むことによって、非活性であるα−Ｆｅ２Ｏ３結晶構造を減少させ、触媒の活性を向上させ、さらに、これをブテンの酸化的脱水素化反応に適用して副反応を抑制し、ブタジエンの選択度を向上させてブタジエンを生産性高く提供する効果がある。
2019520204.tif 000002
【特許請求の範囲】
【請求項１】
３価のカチオン鉄（Ｆｅ）前駆体及び２価のカチオン金属（Ａ）前駆体を水に添加して金属前駆体水溶液を製造するステップと；前記金属前駆体水溶液と塩基性水溶液を、ｐＨが６以上に調節された水溶液又は水が準備された共沈槽に添加して、鉄とＡ金属を共沈させるステップと；前記共沈された共沈物を焼成するステップと；を含み、
前記共沈時；共沈後；または前記共沈時から共沈後まで；非活性ガス又はエアー（ａｉｒ）を前記共沈槽に供給する工程を行う、酸化的脱水素化反応用触媒の製造方法。
【請求項２】
前記共沈させるステップにおいて、前記金属前駆体水溶液は、前記共沈槽の下部を介して供給される、請求項１に記載の酸化的脱水素化反応用触媒の製造方法。
【請求項３】
前記共沈が完了した共沈溶液を攪拌；熟成；または攪拌及び熟成；させるステップをさらに含む、請求項１または２に記載の酸化的脱水素化反応用触媒の製造方法。
【請求項４】
前記攪拌中に共沈溶液に窒素（Ｎ２）ガスを投入する工程を行う、請求項３に記載の酸化的脱水素化反応用触媒の製造方法。
【請求項５】
前記３価のカチオン鉄（Ｆｅ）前駆体及び２価のカチオン金属（Ａ）前駆体は、独立して、硝酸塩（ｎｉｔｒａｔｅ）、アンモニウム塩（ａｍｍｏｎｉｕｍ  ｓａｌｔ）、硫酸塩（ｓｕｌｆａｔｅ）及び塩化物（ｃｈｌｏｒｉｄｅ）からなる群から選択された１種以上である、請求項１から４のいずれか一項に記載の酸化的脱水素化反応用触媒の製造方法。
【請求項６】
前記２価のカチオン金属（Ａ）は、銅（Ｃｕ）、ラジウム（Ｒａ）、バリウム（Ｂａ）、ストロンチウム（Ｓｒ）、カルシウム（Ｃａ）、ベリリウム（Ｂｅ）、亜鉛（Ｚｎ）、マグネシウム（Ｍｇ）、マンガン（Ｍｎ）及びコバルト（Ｃｏ）からなる群から選択された１種以上である、請求項１から５のいずれか一項に記載の酸化的脱水素化反応用触媒の製造方法。
【請求項７】
前記共沈させるステップにおいて、共沈溶液のｐＨは７〜１０に維持される、請求項１から６のいずれか一項に記載の酸化的脱水素化反応用触媒の製造方法。
【請求項８】
前記酸化的脱水素化反応用触媒はＡＦｅ２Ｏ４結晶構造を含む、請求項１から７のいずれか一項に記載の酸化的脱水素化反応用触媒の製造方法。
【請求項９】
前記酸化的脱水素化反応用触媒は、ＡＦｅ２Ｏ４結晶構造及びα−Ｆｅ２Ｏ３結晶構造を含む混合相である、請求項１から８のいずれか一項に記載の酸化的脱水素化反応用触媒の製造方法。
【請求項１０】
前記共沈された共沈物は、前記共沈が完了した共沈溶液を乾燥；濾過；または乾燥及び濾過；させて収得される、請求項１から９のいずれか一項に記載の酸化的脱水素化反応用触媒の製造方法。
【請求項１１】
前記酸化的脱水素化反応用触媒は、下記数式１を満たす、請求項１から１０のいずれか一項に記載の酸化的脱水素化反応用触媒の製造方法。
［数式１］
０≦Ｔ２／Ｔ１≦０．８０
（前記数式１において、Ｔ２は、請求項２に記載の方法で製造された触媒の総１００重量％中に含まれたα−Ｆｅ２Ｏ３結晶構造の含量であり、Ｔ１は、前記請求項１に記載の製造方法において非活性ガス又はエアーの供給工程を省略して製造された触媒１００重量％中に含まれたα−Ｆｅ２Ｏ３結晶構造の含量であり、α−Ｆｅ２Ｏ３結晶構造の含量は、触媒のＸＲＤ回折分析のα−Ｆｅ２Ｏ３結晶構造のピーク（２ｔｈｅｔａ：３３〜３４°）の大きさから測定される。）
【請求項１２】
請求項１から１１のいずれか１項に記載の製造方法で製造された酸化的脱水素化反応用触媒が充填された反応器に、ノルマルブテンを含有するＣ４混合物及び酸素を含む反応物を通過させながら酸化的脱水素化反応を行うステップを含む、酸化的脱水素化方法。
【請求項１３】
前記反応物は、空気、窒素、スチーム及び二酸化炭素から選択された１種以上をさらに含む、請求項１２に記載の酸化的脱水素化方法。
【請求項１４】
前記酸化的脱水素化反応は、２５０〜４３０℃の反応温度、及び５０〜２０００ｈ−１（ブテン基準）の気体空間速度（ＧＨＳＶ：Ｇａｓ  Ｈｏｕｒｌｙ  Ｓｐａｃｅ  Ｖｅｌｏｃｉｔｙ）で行う、請求項１２または１３に記載の酸化的脱水素化方法。
【発明の詳細な説明】
【技術分野】
【０００１】
〔関連出願との相互参照〕
本出願は、２０１７年０５月０４日付の韓国特許出願第１０−２０１７−００５６７４１号及び該特許を優先権として２０１８年０４月２５日付で再出願された韓国特許出願第１０−２０１８−００４７８３６号に基づく優先権の利益を主張し、当該韓国特許出願の文献に開示された全ての内容は本明細書の一部として含まれる。
【０００２】
本発明は、酸化的脱水素化反応用触媒の製造方法及び該触媒を用いた酸化的脱水素化方法に関し、非活性であるα−Ｆｅ２Ｏ３結晶構造を減少させ、高い活性の酸化的脱水素化反応用触媒を提供し、さらに、これをブタジエンの製造時に活用して副反応を抑制し、ブタジエンの選択度を向上させてブタジエンを生産性高く提供することができる酸化的脱水素化反応用触媒の製造方法などに関する。
【背景技術】
【０００３】
１，３−ブタジエンは、合成ゴムの代表的な原材料であって、石油化学産業の需給状況と連係して価格が急激に変動する主要な基礎留分の一つである。１，３−ブタジエンを製造する方法としては、ナフサクラッキング、ノルマルブテンの直接脱水素化反応、ノルマルブテンの酸化的脱水素化反応などがある。ノルマルブテンの酸化的脱水素化反応は、金属酸化物触媒の存在下でブテンと酸素が反応して１，３−ブタジエンと水を生成する反応であって、安定した水が生成されるので、熱力学的に非常に有利であるという利点がある。また、ノルマルブテンの酸化的脱水素化反応は、直接脱水素化反応とは異なって発熱反応であるので、低い温度で反応工程が運転されることで、エネルギーが低減されると共に、高い収率の１，３−ブタジエンを得ることができ、酸化剤を添加することによって触媒を被毒させて、触媒の寿命を短縮させる炭素沈積物の生成が少なく、それの除去が容易であるので商用化工程に非常に適しているという利点がある。
【０００４】
一方、ブテンの酸化的脱水素化反応用触媒として広く知られたフェライト系列触媒は、一般的に共沈法により合成され、共沈法で合成された触媒は、酸化的脱水素化反応に活性である結晶構造と非活性であるＦｅ２Ｏ３結晶構造とが共存するものと知られている。したがって、触媒の合成時に非活性であるＦｅ２Ｏ３結晶構造を減少させるか、または非活性である結晶構造が一定レベル以上存在しても活性が優れた触媒を製造する技術に対する研究を必要とした。
【０００５】
また、共沈法を用いて触媒を合成する場合、技術及び空間的制約により１回の生産量が小さいため、目標量を満たすためには、同一の過程を数回繰り返して触媒を製造しなければならないので、生産性の向上に困難があり、このような問題のため、濃縮して触媒を合成することが好ましいが、この場合には、非活性結晶構造の含量が増加してしまい、活性や安定性が低下するという問題を引き起こした。
【先行技術文献】
【特許文献】
【０００６】
【特許文献１】韓国登録特許第１０−０８４７２０６号
【特許文献２】韓国登録特許第１０−１０７１２３０号
【発明の概要】
【発明が解決しようとする課題】
【０００７】
上記のような従来技術の問題点を解決するために、本発明は、非活性であるＦｅ２Ｏ３結晶構造が一定レベル存在するにもかかわらず、酸化的脱水素化反応の活性に優れた触媒の製造方法を提供し、さらに、共沈法を用いながらも、非活性であるＦｅ２Ｏ３結晶構造を減少させることができる酸化的脱水素化反応用触媒の製造方法を提供することを目的とする。
【０００８】
また、本発明は、前記酸化的脱水素化反応用触媒の製造方法で製造された触媒を使用して副反応を抑制し、ブタジエンの収率や選択度などを大幅に向上させることができる酸化的脱水素化方法を提供することを目的とする。
【０００９】
本発明の上記目的及びその他の目的は、以下で説明する本発明によって全て達成することができる。
【課題を解決するための手段】
【００１０】
上記の目的を達成するために、本発明は、３価のカチオン鉄（Ｆｅ）前駆体及び２価のカチオン金属（Ａ）前駆体を水に添加して金属前駆体水溶液を製造するステップ；前記金属前駆体水溶液と塩基性水溶液を、ｐＨが６以上に調節された水溶液又は水が準備された共沈槽に添加して、鉄とＡ金属を共沈させるステップ；及び前記共沈された共沈物を焼成するステップ；を含み、前記共沈時、共沈後、または共沈時から共沈後まで非活性ガス又はエアー（ａｉｒ）を前記共沈槽に供給する工程を行うことを特徴とする酸化的脱水素化反応用触媒の製造方法を提供する。
【００１１】
また、本発明は、前記製造方法による酸化的脱水素化反応用触媒が充填された反応器に、ノルマルブテンを含有するＣ４混合物及び酸素を含む反応物を通過させながら酸化的脱水素化反応を行うステップを含むことを特徴とする酸化的脱水素化方法を提供する。
【発明の効果】
【００１２】
本発明によれば、共沈法で酸化的脱水素化反応用触媒を製造するとき、特定の時点で非活性ガス又は空気を共沈槽に投入する工程を行って触媒の活性を向上させ、選択的に金属前駆体水溶液を共沈槽の下部を介して供給する場合、触媒中の非活性であるＦｅ２Ｏ３結晶構造を減少させて活性をさらに向上させることができ、このように製造された触媒をブテンの酸化的脱水素化反応に適用して副反応を減少させ、ブタジエンの選択性及び収率を向上させて高品質のブタジエンを生産性高く提供する効果がある。
【図面の簡単な説明】
【００１３】
【図１】実施例１（Ａｉｒ供給）及び比較例１（既存の合成法）によって製造された亜鉛フェライト触媒の結晶構造を示すＸＲＤデータである。
【図２】実施例２（Ｎ２供給＋金属前駆体水溶液の下部投入）、実施例３（Ａｉｒ供給＋金属前駆体水溶液の下部投入）及び比較例１（既存の合成法）によって製造された亜鉛フェライト触媒の結晶構造を示すＸＲＤデータである。
【図３】実施例１〜３及び比較例１で製造された共沈物スラリーの粒度分布を比較して示すグラフである。
【発明を実施するための形態】
【００１４】
以下、本記載の酸化的脱水素化反応用触媒の製造方法を詳細に説明する。
【００１５】
本発明者らは、共沈法を用いてフェライト系触媒を合成する場合、酸化的脱水素化反応の活性に影響を及ぼす非活性のＦｅ２Ｏ３結晶構造が観察されることを確認し、非活性のＦｅ２Ｏ３結晶構造が一定レベル以上存在する状態でも反応活性を増加させることができる方案、及び非活性の結晶構造自体を減少させることができる方案を模索し、触媒の合成時に特定の時点で共沈溶液に窒素（Ｎ２）ガス又はエアー（ａｉｒ）を供給する工程を行い、選択的に、共沈ステップで共沈槽の下部を介して金属前駆体水溶液を供給する場合、フェライト系触媒前駆体に該当する共沈物の分散の程度が極大化され、フェライト系触媒の結晶構造に有利な影響を及ぼすことによって、前述した問題点が解消されることを確認し、これに基づいて本発明を完成した。
【００１６】
本記載の酸化的脱水素化反応用触媒の製造方法は、一例として、３価のカチオン鉄（Ｆｅ）前駆体及び２価のカチオン金属（Ａ）前駆体を水に添加して金属前駆体水溶液を製造するステップ；前記金属前駆体水溶液と塩基性水溶液を、ｐＨが６以上に調節された水溶液又は水が準備された共沈槽に添加して、鉄とＡ金属を共沈させるステップ；及び前記共沈された共沈物を焼成するステップ；を含み、前記共沈時；共沈後；または共沈時から共沈後まで；非活性ガス又はエアー（ａｉｒ）を前記共沈槽に供給する工程を行うことを特徴とする。
【００１７】
前記共沈槽に非活性ガス又はエアーを供給する工程は、一例として、インペラなどのような攪拌手段を用いて共沈槽内の溶液を攪拌しながら、共沈槽内に非活性ガス又はエアーを供給する工程であるか、または共沈槽の下部に配管を連結し、該配管を介して非活性ガス又はエアーを共沈槽内に供給する工程であるか、または管、一例として、テフロン（登録商標）管を共沈槽内に設置し、該管を介して溶液に非活性ガス又はエアー（ａｉｒ）を供給する工程であってもよい。また、前記配管及び管は、内径が、一例として、１／８″〜１／２″、または１／６″〜１／２″であってもよく、その位置は、共沈槽の下部、すなわち、共沈槽内の溶液の水面の下であれば、特に制限されないが、一例として、共沈槽の下端、具体的には、共沈槽の底面から水面までの距離の１／２以内である地点に位置することができる。
【００１８】
以下、前記酸化的脱水素化反応用触媒の製造方法を各ステップ別に詳述する。
【００１９】
前記金属前駆体水溶液の製造ステップにおいて、３価のカチオン鉄（Ｆｅ）前駆体及び２価のカチオン金属（Ａ）前駆体は、一例として、硝酸塩（ｎｉｔｒａｔｅ）、アンモニウム塩（ａｍｍｏｎｉｕｍ  ｓａｌｔ）、硫酸塩（ｓｕｌｆａｔｅ）及び塩化物（ｃｈｌｏｒｉｄｅ）からなる群から独立に選択された１種以上であってもよい。好ましくは、安価であり、購入が容易であることから、大量生産のための触媒の製造コストを考慮して、硝酸塩や塩化物から選択することができる。
【００２０】
前記２価のカチオン金属（Ａ）は、一例として、銅（Ｃｕ）、ラジウム（Ｒａ）、バリウム（Ｂａ）、ストロンチウム（Ｓｒ）、カルシウム（Ｃａ）、ベリリウム（Ｂｅ）、亜鉛（Ｚｎ）、マグネシウム（Ｍｇ）、マンガン（Ｍｎ）及びコバルト（Ｃｏ）からなる群から選択された１種以上であってもよく、好ましくは、ブテンの酸化的脱水素化反応に特に高い活性を示す亜鉛（Ｚｎ）やマンガン（Ｍｎ）から選択することができ、ブタジエンの収率や選択度の面で、亜鉛（Ｚｎ）を含むことが最も好ましい。
【００２１】
前記３価のカチオン鉄（Ｆｅ）前駆体と２価のカチオン金属（Ａ）前駆体は、水に混合されて水溶液として製造され、このように、金属前駆体が水に溶解されて液状で存在する場合、鉄と２価のカチオン金属のイオン交換が容易であるので、目的とする共沈物を容易に製造することができる。
【００２２】
前記水は、一例として、蒸留水であってもよい。
【００２３】
一般的に金属前駆体水溶液中の３価のカチオン鉄（Ｆｅ）前駆体と２価のカチオン金属（Ａ）前駆体の適切な混合比率は、前記２価のカチオン金属（Ａ）前駆体１モルに対して、前記３価のカチオン鉄（Ｆｅ）前駆体が１．５〜１０モル、１．５〜４モル、または１．５〜２．５モルであるものであり、この範囲内で、酸化的脱水素化反応に活性である結晶構造の形成が容易であるので、触媒活性に優れるという効果がある。
【００２４】
また、前記金属前駆体水溶液は、ｐＨが、一例として、０〜４、１〜３、または１〜２であってもよく、この範囲内で、目的とする活性成分が安定に形成されるという効果がある。
【００２５】
前記金属前駆体水溶液が準備された後は、鉄及びＡ金属の共沈のために、ｐＨが６以上に調節された水溶液又は水が準備された共沈槽を設け、この共沈槽に前記金属前駆体水溶液を添加して鉄とＡ金属を共沈させる。
【００２６】
前記共沈させるステップにおいて、ｐＨが６以上に調節された水溶液は、一例として、水酸化ナトリウム水溶液及びアンモニア水から選択された１種以上であってもよく、前記金属前駆体水溶液を滴加する前に、共沈槽のｐＨを６以上、６〜１０、または７〜８に予め調節する場合、金属前駆体水溶液の投入による初期のｐＨの変化幅を減少させ、均一な組成の触媒が安定に形成されるようにすることができる。
【００２７】
本記載の触媒の製造方法は、一例として、前記共沈させるステップ中に非活性ガス又はエアー（ａｉｒ）を共沈槽に投入する工程を行うことができ、このような工程を行うことによって、酸素と金属前駆体が均一に結合できるようにし、ミキシング（ｍｉｘｉｎｇ）効果が増大し、究極的には、酸化的脱水素化反応の活性を向上させる効果を提供することができる。一例として、本記載によって製造された触媒をブテンの酸化的脱水素化反応に適用する場合に、ブテンの転化率、ブタジエンの選択度、収率などを向上させ、副反応物質の生成は減少させる効果を提供する。また、相対的に低いホットスポット（ｈｏｔ  ｓｐｏｔ）温度で優れた反応活性を示すという利点がある。
【００２８】
本記載においてホットスポット（ｈｏｔ  ｓｐｏｔ）は、反応器内に充填された触媒層において反応時に温度が最も高い部分を意味する。
【００２９】
前記非活性ガス又はエアーの共沈槽への投入条件は、特に制限されないが、一例として、非活性気体又はエアーを、共沈槽内の溶液１Ｌ当たり０．１〜２Ｌ／ｍｉｎ、または０．５〜１Ｌ／ｍｉｎで、１〜３００分、１０〜２００分、３０〜１００分または４０〜９０分間供給することができ、この範囲内で、触媒の小さくかつ均一な粒度分布及び活性結晶構造に有利であるという利点がある。
【００３０】
前記共沈させるステップにおいて、共沈溶液は、ｐＨが、一例として７〜１０、または７〜８に維持されることが好ましく、この範囲内で、触媒の活性や安定性に優れるという効果がある。そこで、共沈させるステップでは、ｐＨを７〜１０に維持するための目的で、塩基性水溶液を金属前駆体水溶液と同時に添加することが好ましい。
【００３１】
一例として、前記共沈させるステップにおいて、共沈槽に前記金属前駆体水溶液と塩基性水溶液を共に点滴して鉄とＡ金属を共沈させることができ、前記塩基性水溶液は、一例として、水酸化ナトリウム水溶液及びアンモニア水から選択された１種以上であってもよい。
【００３２】
本記載において点滴は、一例として、２種又はそれ以上の溶液を同じ地点又は容器などにドロッピング（ｄｒｏｐｐｉｎｇ）することを意味し、前記「同じ地点」は、ドロッピングされる溶液が水面上で弾ける地点以内の範囲、または水面の下で完全に混ざらずにその性質を維持する地点以内の範囲を含む。
【００３３】
他の一例として、前記共沈させるステップにおいて、金属前駆体水溶液は共沈槽の下部を介して供給し、塩基性水溶液は共沈槽にドロッピングして、鉄とＡ金属を共沈させることができる。このように、金属前駆体水溶液を、塩基性水溶液とは別途に共沈槽の内部に直接供給する場合、共沈槽に設けられた溶液中に金属前駆体が拡散する速度を増加させることによって、均一な結晶構造を形成させ、非活性である結晶構造が減少して、高い活性を示す触媒を提供することができる。
【００３４】
本記載において、金属前駆体水溶液の共沈槽の下部投入方法は、金属前駆体水溶液が共沈槽内の溶液の水面を通過せず、水面の下に直接投入される方法であれば、特に制限されず、一例として、共沈槽の下部に配管を連結し、該配管を介して金属前駆体水溶液を供給するか、または共沈槽内の溶液に一端が浸かるように設置された管を介して金属前駆体水溶液を供給することができ、この場合に、共沈槽の下部を介して金属前駆体水溶液を供給することによって、溶液中に金属前駆体が拡散する速度を増加させることができる。
【００３５】
前記共沈物は、共沈槽内でスラリー状態で存在し、このようなスラリー粒子は、一例として、メジアン径（ｍｅｄｉａｎ  ｓｉｚｅ）が７μｍ以下または１〜７μｍであり、粒子のモード径（ｍｏｄｅ  ｓｉｚｅ）が７μｍ以下または１〜７μｍであってもよく、この範囲内で、既存の亜鉛フェライト触媒に比べて高い収率のブタジエンを確保するという効果がある。
【００３６】
本記載において、スラリー粒子のメジアン径及びモード径は、Ｈｏｒｉｂａ社のＬａｓｅｒ  Ｐａｒｔｉｃｌｅ  Ｓｉｚｅ  Ａｎａｌｙｚｅｒ−９６０で測定し、このときに必要な屈折率は、スラリー（ｓｌｕｒｒｙ）状態で最も多く存在するＦｅを基準として設定する。
【００３７】
前記共沈が完了した共沈溶液から収得された共沈物を焼成するに先立ち、共沈溶液を攪拌；熟成；または攪拌及び熟成；させるステップをさらに含むことができ、この場合に、十分な共沈が行われるようにする効果を提供する。
【００３８】
本記載の触媒の製造方法は、一例として、前記共沈が完了した後、共沈溶液を攪拌する中に非活性ガス又はエアー（ａｉｒ）を供給する工程を行うことができ、このように製造された触媒は、酸化的脱水素化反応の活性がさらに優れるという効果があり、一例として、ブテンの酸化的脱水素化反応に適用する場合に、ブテンの転化率、ブタジエンの選択度などを向上させ、副反応物質の生成は減少させる効果を提供する。また、相対的に低いホットスポット（ｈｏｔ  ｓｐｏｔ）温度で優れた反応活性を示すという利点がある。
【００３９】
他の一例として、本記載の触媒の製造方法は、前記金属前駆体水溶液と塩基性水溶液を添加して共沈させるステップ中に、非活性ガス又はエアー（ａｉｒ）を共沈槽内に供給する工程を行い、共沈が完了した後、共沈溶液を攪拌しながら、追加的に非活性ガス又はエアー（ａｉｒ）を共沈槽内に供給する工程を行うことができ、この場合に、触媒の酸化的脱水素化反応の活性がさらに向上する効果を提供することができる。
【００４０】
更に他の一例として、本記載の触媒の製造方法は、前記金属前駆体水溶液と塩基性水溶液を共沈槽内に添加して共沈させるステップから、前記共沈が完了した後に共沈溶液を攪拌するステップにわたって連続的に、すなわち、共沈時から共沈後まで非活性ガス又はエアー（ａｉｒ）を共沈槽内に供給する工程を行うことができ、この場合に、触媒の酸化的脱水素化反応の活性が向上するという効果がある。
【００４１】
前記非活性気体は、一例として、窒素（Ｎ２）であってもよい。
【００４２】
前記攪拌及び熟成は、一例として、それぞれ３０分〜３時間、または３０分〜２時間行うことができるが、これに限定されるものではないことを明示する。
【００４３】
前記共沈溶液を乾燥；濾過；または乾燥及び濾過；させて共沈物を収得することができ、これを焼成することで、ＡＦｅ２Ｏ４結晶構造を含む触媒を収得することができる。
【００４４】
前記乾燥及び濾過は、それぞれ当業界で通常行われている方法であれば特に制限されず、前記濾過は、一例として、減圧濾過であってもよく、必要に応じて、濾過後に洗浄する工程をさらに含むことができる。
【００４５】
前記乾燥は、通常の乾燥機を使用して行うことができ、一例として、６０〜１００℃、７０〜１００℃、あるいは８０〜１００℃で１２〜２０時間、１４〜２０時間、あるいは１４〜１８時間乾燥することができる。
【００４６】
前記焼成は、通常の焼成炉を使用することができ、一例として、４００〜８００℃、５００〜８００℃、あるいは５５０〜７５０℃で１〜１０時間、３〜８時間、あるいは５〜７時間行うことができるが、これに制限されるものではないことを明示する。
【００４７】
前記焼成を通じて収得される触媒はＡＦｅ２Ｏ４結晶構造を含むことができ、具体的な一例として、ＡＦｅ２Ｏ４結晶構造及びα−Ｆｅ２Ｏ３結晶構造を含む混合相であり得る。
【００４８】
本発明の一実施例によって収得される触媒は、一例として、ＡＦｅ２Ｏ４結晶構造９３．７重量％以上、９４．０重量％以上、９４．５重量％以上、９４．８重量％以上、または９４．８〜９６．０重量％；及びα−Ｆｅ２Ｏ３結晶構造６．３重量％以下、６．０重量％以下、５．５重量％以下、５．２重量％以下、または４．０〜５．２重量％を含むことができる。
【００４９】
本記載において、ＡＦｅ２Ｏ４とα−Ｆｅ２Ｏ３の重量比は、ＸＲＤ回折分析のＡＦｅ２Ｏ４のピーク（２ｔｈｅｔａ：２９．５〜３０．５°、３４．５〜３５．５°、４２〜４３°、５２．５〜５３．５°、５６．５〜５７．５°、６２〜６３°）及びα−Ｆｅ２Ｏ３のピーク（２ｔｈｅｔａ：３３〜３４°）の大きさから測定することができる。
【００５０】
また、ＸＲＤ回折分析において、それぞれのピークが存在する面による回折ピークとして、ＡＦｅ２Ｏ４は、（２２０）、（３１１）、（２２２）、（４００）、（４２２）、（５１１）、（４４０）の位置に存在し、α−Ｆｅ２Ｏ３は（１０４）の位置に存在する。
【００５１】
より具体的な一例として、本記載の触媒の製造方法は、１）３価のカチオン鉄（Ｆｅ）前駆体及び２価のカチオン金属（Ａ）前駆体を水に添加して金属前駆体水溶液を製造するステップ；２）前記金属前駆体水溶液を、ｐＨが６〜１０に調節された水溶液又は水が準備された共沈槽に塩基性水溶液と共に点滴して、鉄とＡ金属を共沈させるステップ；及び３）前記共沈が完了した共沈溶液を攪拌；または攪拌及び熟成；させた後、共沈された共沈物を焼成するステップ；を含み、前記共沈させるステップ及び前記攪拌時に窒素又はエアーを共沈槽内に投入する工程を行うことを特徴とすることができる。
【００５２】
具体的な他の一例として、本記載の触媒の製造方法は、１）３価のカチオン鉄（Ｆｅ）前駆体及び２価のカチオン金属（Ａ）前駆体を水に添加して金属前駆体水溶液を製造するステップ；２）前記金属前駆体水溶液を、ｐＨが６〜１０に調節された水溶液又は水が準備された共沈槽の下部を介して供給し、塩基性水溶液は前記共沈槽にドロッピングして、鉄とＡ金属を共沈させるステップ；及び３）前記共沈が完了した共沈溶液を攪拌；または攪拌及び熟成；させた後、共沈された共沈物を焼成するステップ；を含み、前記共沈させるステップ及び前記攪拌時に窒素又はエアーを共沈槽内に供給する工程を行うことを特徴とすることができる。
【００５３】
また、前記本記載の製造方法による触媒は、一例として、下記の数式１を満たすことを特徴とすることができる。
［数式１］
０≦Ｔ２／Ｔ１≦０．８０
（前記数式１において、Ｔ２は、金属前駆体水溶液を共沈槽の下部に供給し、非活性ガス又はエアーの投入工程を含む本記載の触媒の製造方法によって製造された触媒の総１００重量％中に含まれたα−Ｆｅ２Ｏ３結晶構造の含量であり、Ｔ１は、前記触媒の製造方法において、金属前駆体水溶液を共沈槽の下部に供給する代わりに、塩基性水溶液と共に点滴して共沈させ、非活性ガス又はエアーの投入工程を省略して製造された触媒１００重量％中に含まれたα−Ｆｅ２Ｏ３結晶構造の含量であり、α−Ｆｅ２Ｏ３結晶構造の含量は、触媒のＸＲＤ回折分析のα−Ｆｅ２Ｏ３結晶構造のピーク（２ｔｈｅｔａ：３３〜３４°）の大きさから測定される。）
【００５４】
より好ましくは、前記Ｔ２／Ｔ１は、０〜０．７５、０〜０．７０、または０〜０．６８であってもよく、この範囲内で、触媒の活性に優れ、これを酸化的脱水素化反応に適用する際に、ブタジエンの収率や選択度などが改善されて、高品質のブタジエンを生産性高く提供し、低いホットスポット（ｈｏｔ  ｓｐｏｔ）温度で高い活性を示すという効果がある。
【００５５】
本記載によって製造された酸化的脱水素化反応用触媒は、ブテンの酸化的脱水素化反応からブタジエンを形成する反応に用いることができ、以下、本記載の酸化的脱水素化方法を説明する。
【００５６】
本記載の酸化的脱水素化方法は、一例として、前記製造方法による酸化的脱水素化反応用触媒が充填された反応器に、ノルマルブテンを含有するＣ４混合物及び酸素を含む反応物を通過させながら酸化的脱水素化反応を行うステップを含むことを特徴とすることができる。
【００５７】
前記酸化的脱水素化方法は、一例として、ブタジエンの製造方法であってもよい。
【００５８】
具体的な一例として、本記載のブタジエンの製造方法は、ｉ）酸化的脱水素化反応用触媒を反応器に充填させるステップ；及びｉｉ）ノルマルブテンを含有するＣ４混合物及び酸素を含む反応物を、前記触媒が充填された反応器の触媒層に連続して通過させながら酸化的脱水素化反応を行うステップ；を含むことができる。
【００５９】
前記Ｃ４混合物は、一例として、２−ブテン（ｔｒａｎｓ−２−Ｂｕｔｅｎｅ、ｃｉｓ−２−Ｂｕｔｅｎｅ）、及び１−ブテン（１−Ｂｕｔｅｎｅ）から選択された１種以上のノルマルブテンを含み、選択的に、ノルマルブタンやＣ４ラフィネート−３をさらに含むことができる。
【００６０】
前記反応物は、空気、窒素、スチーム及び二酸化炭素から選択された１種以上をさらに含むことができる。
【００６１】
具体的な一例として、前記反応物は、Ｃ４混合物、酸素、スチーム及び窒素を、１：０．０１〜１．５：１〜１５：１〜１０、または１：０．５〜１．２：５〜１５：１〜１０のモル比で含むことができ、この範囲内で、反応熱の制御が容易であり、ブタジエンの収率に優れるという効果がある。
【００６２】
前記酸化的脱水素化反応は、一例として、２５０〜４３０℃、３００〜４２５℃、または３５０〜４２５℃の反応温度で行うことができ、この範囲内で、エネルギー費用を大きく増加させないと共に、反応効率に優れるので、ブタジエンを生産性高く提供することができながらも、触媒活性及び安定性が高く維持され得る。
【００６３】
前記酸化的脱水素化反応は、一例として、ノルマルブテンを基準として、５０〜２０００ｈ−１、５０〜１５００ｈ−１、または５０〜１０００ｈ−１の空間速度（ＧＨＳＶ：Ｇａｓ  Ｈｏｕｒｌｙ  Ｓｐａｃｅ  Ｖｅｌｏｃｉｔｙ）で行うことができ、この範囲内で、反応効率に優れるので、転化率、選択度、収率などに優れるという効果がある。
【００６４】
以下、本発明の理解を助けるために好ましい実施例を提示するが、以下の実施例は、本発明を例示するものに過ぎず、本発明の範疇及び技術思想の範囲内で様々な変更及び修正が可能であることは当業者にとって明らかであり、このような変更及び修正が添付の特許請求の範囲に属することも当然である。
【００６５】
［実施例］
【００６６】
実施例１
塩化亜鉛（ＺｎＣｌ２）０．１２２モル及び塩化第二鉄（ＦｅＣｌ３６Ｈ２Ｏ）０．２４３モルを水１２．７７８モルに溶解させて金属前駆体水溶液を製造した。このとき、前記金属前駆体水溶液中に含まれた金属成分のモル比は、Ｆｅ：Ｚｎ＝２：１であった。
【００６７】
次に、蒸留水が準備された共沈槽に、前記金属前駆体水溶液を濃度９〜１０重量％のアンモニア水と共に点滴して、鉄と亜鉛を共沈させ、窒素を供給する工程を行った。このとき、窒素は、前記蒸留水１Ｌ当たり１Ｌ／ｍｉｎの量で８０〜９０分間注入された。共沈が完了した後、十分な共沈が行われるように、共沈溶液を１時間攪拌する工程を行い、このとき、窒素は、前記蒸留水１Ｌ当たり０．５Ｌ／ｍｉｎの量で注入された。その後、攪拌を止めた後、沈殿物が全て沈殿するように常温で１時間放置して共沈物を熟成させた。
【００６８】
攪拌及び熟成が完了した共沈溶液を、減圧濾過器を使用して減圧濾過して共沈物を収得し、これを洗浄した後、９０℃で２４時間乾燥させた後、乾燥された共沈物を焼成炉に入れ、６５０℃で５時間熱処理して、亜鉛フェライト触媒を製造した。
【００６９】
比較例１
前記実施例１において、共沈槽内に窒素を供給する工程を全て省略した以外は、前記実施例１と同様の方法で行った。
【００７０】
［試験例］
前記実施例１及び比較例１で製造された亜鉛フェライト触媒を使用して、次のような試験分析を行った。
【００７１】
試験例１：ＸＲＤ分析
前記実施例１及び比較例１で製造された触媒の結晶構造及び比率を確認するためにＸＲＤ分析を行い、ＸＲＤ分析結果を、図１及び下記の表１に示す。
【表１】
2019520204.tif 000003
【００７２】
図１及び表１を参照すると、実施例１及び比較例１で製造された亜鉛フェライト触媒は、ＺｎＦｅ２Ｏ４結晶構造とα−Ｆｅ２Ｏ３結晶構造との混合相であることを確認することができ、実施例１による触媒のα−Ｆｅ２Ｏ３結晶構造の比率が非常に低くなったことを確認した。これから、共沈槽内への窒素ガスの供給は、フェライト系触媒の結晶構造に有利な影響を及ぼすことがわかった。
【００７３】
試験例２：酸化的脱水素化反応
前記実施例１及び比較例１で合成された亜鉛フェライト触媒を使用して、下記の酸化的脱水素化反応を経てブタジエンを生成し、その結果を、下記の表２にそれぞれ実施例１ａ〜１ｃ及び比較例１ａ〜１ｄとして示した。
【００７４】
反応器として直径１．８ｃｍの金属管型反応器に、実施例１あるいは比較例１で製造された触媒を触媒層体積３０ｃｃに固定し、反応物として、シス−２−ブテン４０重量％とトランス−２−ブテン６０重量％との２−ブテン混合物及び酸素を使用し、窒素とスチームを流入させた。前記反応物の比は、酸素／ブテン１、スチーム／ブテン８及び窒素／ブテン１のモル比でセットし、スチームは、水を３４０℃の気化器で気化させて反応物と共に反応器に流入させた。
【００７５】
ブテン混合物の量は、液体用質量流速調節器を用いて０．６２５ｃｃ／ｍｉｎに制御し、酸素及び窒素は、気体用質量流速調節器を用いて制御し、スチームの量は、液体ポンプを用いて注入速度を制御した。前記反応器の気体空間速度（ＧＨＳＶ、ｇａｓ  ｈｏｕｒｌｙ  ｓｐａｃｅ  ｖｅｌｏｃｉｔｙ）は６６ｈ−１に設定し、常圧（圧力ゲージ０）で、下記の表２に記載された温度条件下で反応させた。
【００７６】
反応後、生成物をガスクロマトグラフィー（ＧＣ）で分析し、混合物中の各ブテンの転化率（ＢＥ＿Ｃｏｎｖ．）、１，３−ブタジエンの選択度（Ｓ＿ＢＤ）、１，３−ブタジエンの収率（Ｙ）、ＣＯｘの選択度（Ｓ＿ＣＯｘ）、ヘビー（ｈｅａｖｙ）成分の選択度（Ｓ＿ｈｅａｖｙ）及びＯ２の転化率（Ｏ２＿Ｃｏｎｖ．）を、下記の数式２〜４によって計算し、ホットスポット温度は、熱電対（Ｔｈｅｒｍｏ−Ｃｏｕｐｌｅ；ＴＣ）を移送装置に連結した後、反応器の上端から下端まで等速で移動させながら走査（ｓｃａｎ）して測定した。
［数式２］
転化率（％）＝（反応したブテン又は酸素のモル数／供給されたブテン又は酸素のモル数）×１００
［数式３］
選択度（％）＝（生成された１，３−ブタジエン又はＣＯｘ又はヘビー成分のモル数／反応したブテンのモル数）×１００
［数式４］
ブタジエンの収率（％）＝（生成された１，３−ブタジエンのモル数／供給されたブテンのモル数）×１００
【表２】
2019520204.tif 000004
【００７７】
前記表２を参照すると、実施例１及び比較例１はいずれも、酸素を多く消耗する条件で最も高い活性を示し、特定の時点で窒素供給工程を行って合成された実施例１の触媒は、そうでない比較例１の触媒と比較して、ブテンの転化率とブタジエンの選択度及び収率が増加し、副反応物質であるＣＯｘの選択度が減少することが確認できた。また、実施例１の触媒は、酸化的脱水素化反応時に、比較例１の触媒と比較して低いホットスポット温度で優れた反応活性を示すことを確認した。すなわち、亜鉛フェライト触媒の合成時に行った窒素投入工程は、非活性であるα−Ｆｅ２Ｏ３結晶構造の減少及び反応活性の増大の両方に寄与することがわかった。
【００７８】
実施例２
前記実施例１と同じ条件で金属前駆体水溶液を製造し、これを共沈槽の下部を介して供給し、アンモニア水はドロッピングして鉄と亜鉛を共沈させた以外は、実施例１と同様の方法で行った。
【００７９】
実施例３
前記実施例２において、窒素（Ｎ２）の代わりにエアー（ａｉｒ）を供給した以外は、実施例２と同様の方法で行った。
【００８０】
試験例３：ＸＲＤ分析
前記実施例１〜３で製造された触媒の結晶構造及びその比率を確認するためにＸＲＤ分析を行い、ＸＲＤ分析結果を、前記比較例１のＸＲＤ分析結果と共に図２及び下記の表３に示す。
【表３】
2019520204.tif 000005
【００８１】
図２及び表３を参照すると、実施例２及び３で製造された亜鉛フェライト触媒は、ＺｎＦｅ２Ｏ４結晶構造とα−Ｆｅ２Ｏ３結晶構造との混合相であることを確認でき、金属前駆体水溶液を共沈槽の下部を介して供給し、窒素又は酸素を共沈槽内に供給する工程を含んで製造された触媒（実施例２又は３）は、そうでない比較例１の触媒と比較して、非活性結晶構造であるα−Ｆｅ２Ｏ３結晶構造が減少することが確認できた。すなわち、共沈法を通じた亜鉛フェライト触媒の合成時に、金属前駆体水溶液を共沈槽の下部を介して供給し、窒素ガス又はエアーの供給工程を行う場合、亜鉛フェライト触媒の結晶構造に有利な影響を与えることがわかった。
【００８２】
試験例４：粒度分析
前記実施例１〜３及び比較例１で製造されたフェライト系触媒前駆体スラリーの粒度分析の結果を、下記の表４及び図３に示す。ここで、スラリーの粒度分析は、Ｈｏｒｉｂａ社のＬａｓｅｒ  Ｐａｒｔｉｃｌｅ  Ｓｉｚｅ  Ａｎａｌｙｚｅｒ−９６０で測定し、このときに必要な屈折率は、スラリーでの主成分であるＦｅを基準として設定した。
【表４】
2019520204.tif 000006
＊Ｍｅｄｉａｎ  ｓｉｚｅ：中間に分布する粒子径  ＊Ｍｏｄｅ  ｓｉｚｅ：最も多く分布する粒子径
【００８３】
前記表４及び図３に示したように、実施例１〜３は、比較例１と比較して、スラリー粒子が相対的に小さくかつ均一な粒度を有することが確認でき、また、実施例２及び３は、実施例１と比較して、スラリー粒子が相対的に小さくかつ均一な粒度を有することが確認できた。このような結果から、窒素の投入は、触媒前駆体が小さくかつ均一な粒度を有するのに効果的であり、また、空気の投入及び金属前駆体水溶液の投入位置の変更は、さらに小さくかつ均一な粒度を有するのに効果的であることが確認できた。
【００８４】
試験例５：酸化的脱水素化反応
前記と同じ方法及び条件で実施例２及び３によって合成された亜鉛フェライト触媒を使用して、酸化的脱水素化反応を経てブタジエンを生成し、その結果を、下記の表５にそれぞれ実施例２ａ〜２ｄ及び実施例３ａ〜３ｃとして示し、比較のために比較例１ａ〜１ｄを再び記載した。
【表５】
2019520204.tif 000007
【００８５】
前記表５を参照すると、実施例２、３及び比較例１による触媒を使用した酸化的脱水素化反応はいずれも、酸素を多く消耗する条件で高い活性を示すことを確認することができ、金属前駆体水溶液を共沈槽の下部を介して供給し、特定の時点で窒素又はエアーを供給して製造された亜鉛フェライト触媒（実施例２及び３）は、そうでない比較例１の触媒を使用して反応させる場合と比較して、ブテンの転化率とブタジエンの選択度及び収率が高い反面、副反応物質であるＣＯｘの選択度は低いことを確認することができる。また、本発明に係る実施例２及び３の亜鉛フェライト触媒を使用する場合には、比較例１と比較して低いホットスポット温度でも反応活性に優れることが確認できた。
【００８６】
すなわち、共沈法を通じた亜鉛フェライト触媒の合成時に、金属前駆体水溶液を共沈槽の下部を介して供給し、特定の時点で行った窒素又はエアーの投入工程は、亜鉛フェライト触媒の非活性結晶構造を減少させることは勿論、触媒の反応活性の増大にも寄与することがわかった。
【図１】
2019520204.tif 000008
【図２】
2019520204.tif 000009
【図３】
2019520204.tif 000010
【国際調査報告】
2019520204.tif 000011
2019520204.tif 000012
2019520204.tif 000013
2019520204.tif 000014
2019520204.tif 000015
2019520204.tif 000016